(57)【要約】  従来から健康障害を防止・改善するために、遠赤外線の発生効果を発揮するとされるセラミック材料を応用した装身具やフィルム等の技術が存在した。このような装身具やフィルム等は、遠赤外線等による血行促進や新陳代謝の活性化の効果を有する。しかし従来の技術は、遠赤外線輻射効果が十分でなく、健康障害の防止・改善に十分な効果を発揮することができなかった。  主成分としてケイ素、アルミニウム、鉄、カルシウム、チタン及びカリウムを含み、副成分として、硫黄、ストロンチウム、バナジウム及びイットリウムを含むセラミック材料を提供する。本発明のセラミック材料を利用した製品として、布類、アクセサリー、液体用フィルター、化粧品などがある。
2007072573.tif 000002
【特許請求の範囲】
【請求項１】
ＳｉＯ２、Ｎａ６Ａｌ６Ｓｉ１０Ｏ３２・１２Ｈ２Ｏ、ＫＣａ（Ｓｉ５Ａｌ３）Ｏ１６・６Ｈ２Ｏ、及びＫＡｌ２Ｓｉ３ＡｌＯ１０（ＯＨ）２で表される４種類の結晶を含むセラミック材料。
【請求項２】
さらにトルマリンを含む請求項１に記載のセラミック材料。
【請求項３】
トルマリンの化学式が、ＣａＦｅ３Ａｌ６（ＢＯ３）３Ｓｉ６Ｏ１８（ＯＨ）４で表される請求項２に記載のセラミック材料。
【請求項４】
主成分としてケイ素、アルミニウム、鉄、カルシウム、チタン及びカリウムを含むセラミック材料。
【請求項５】
さらに副成分として、硫黄、ストロンチウム、バナジウム及びイットリウムを含む請求項４に記載のセラミック材料。
【請求項６】
前記セラミック材料において、ケイ素が４０から５０重量％、アルミニウムが２５から３５重量％、鉄が５から１５重量％、カルシウムが５から１０重量％、チタン及びカリウムが１から５重量％、硫黄、ストロンチウム、バナジウム及びイットリウムが０．０１から１重量％含まれている、請求項５に記載のセラミック材料。
【請求項７】
さらにホウ素、リチウム、炭素、酸素、窒素のいずれか一以上を含む請求項４から６のいずれか一に記載のセラミック材料。
【請求項８】
ホウ素を１から４％、リチウムを１から２％、炭素を０．１から４％、酸素を２から５％、窒素を０．１から４％含む請求項４から６のいずれか一に記載のセラミック材料。
【請求項９】
請求項１から８のいずれか一に記載のセラミック材料を粒径が１μｍ以上５μｍ以下の粒状としたものを９０重量％以上含むセラミック粉末。
【請求項１０】
請求項１から８のいずれか一に記載のセラミック材料を粒径が１０ｎｍ以上１００ｎｍ以下の粒状としたものを９０重量％以上含むセラミック粉末。
【請求項１１】
請求項１から８のいずれか一に記載のセラミック材料を原材料として利用した布類。
【請求項１２】
請求項１から８のいずれか一に記載のセラミック材料を原材料として利用したアクセサリー。
【請求項１３】
請求項１０に記載のセラミック粉末を利用した化粧品。
【請求項１４】
請求項９または１０に記載のセラミック粉末を利用した液体用フィルター。
【発明の詳細な説明】
【技術分野】
【０００１】
本発明は、赤外線輻射作用など、さまざまな生物学的機能を有するセラミック材料、及びそれを利用した布類、アクセサリー、化粧品及び液体用フィルターに関する。
【従来の技術】
【０００２】
近年、社会環境、生活環境の変化により、種々の要因から我々人間の健康障害が多数発生している。例えば、水質汚染、環境ホルモン、食品添加物、電磁波等、社会環境の変化等に伴って現れたものや、ストレス、運動不足、偏食等、生活環境・形態の変化に伴って現れたものが挙げられる。これらの要因によって、体内の血液・細胞が酸化することによる健康障害として、血液循環機能の低下による体内細胞への酸素・栄養供給不足や、体内免疫力の低下、細胞分裂の回数の減少による細胞寿命の短縮が挙げられる。
【０００３】
従来、上記のような健康障害を防止・改善するために、遠赤外線の発生効果を発揮するとされるセラミック材料を応用した装身具やフィルム等の技術が存在した（特許文献１）。このような装身具やフィルム等は、遠赤外線等による血行促進や新陳代謝の活性化の効果を有する。しかし従来の上記技術は、遠赤外線輻射効果が十分でなく、健康障害の防止・改善に十分な効果を発揮することができなかった。
【０００４】
本発明者は、上記課題を解決するため、遠赤外線の輻射率をさらに高めるとともに、還元作用を有するセラミック材料を発明した（特許文献２）。このセラミック材料は、遠赤外線輻射による血行促進とともに、還元作用による活性酸素の除去効果を有する。
【特許文献１】特開平７−８８２００
【特許文献２】特開２００３−２５２６８５
【発明の開示】
【発明が解決しようとする課題】
【０００５】
特許文献２においては、セラミック材料の含有成分が解明されておらず、所望の効果を有するセラミック材料を得ることが困難であった。また、セラミック材料の有する効果や用途なども十分解明されていなかった。
【課題を解決するための手段】
【０００６】
本発明者は、上記課題を解決するため、セラミック材料の含有成分を解析し、セラミック材料の効果や用途についてもさらに研究した。【０００７】
すなわち第一の発明は、ＳｉＯ２、Ｎａ６Ａｌ６Ｓｉ１０Ｏ３２・１２Ｈ２Ｏ、ＫＣａ（Ｓｉ５Ａｌ３）Ｏ１６・６Ｈ２Ｏ、及びＫＡｌ２Ｓｉ３ＡｌＯ１０（ＯＨ）２で表される４種類の結晶を含むセラミック材料を提供する。第二の発明は、さらにトルマリンを含む第一の発明に記載のセラミック材料を提供する。第三の発明は、トルマリンの化学式が、ＣａＦｅ３Ａｌ６（ＢＯ３）３Ｓｉ６Ｏ１８（ＯＨ）４で表される第二の発明に記載のセラミック材料を提供する。【０００８】
第四の発明は、主成分としてケイ素、アルミニウム、鉄、カルシウム、チタン及びカリウムを含むセラミック材料を提供する。第五の発明は、さらに副成分として、硫黄、ストロンチウム、バナジウム及びイットリウムを含む第四の発明に記載のセラミック材料を提供する。第六の発明は、前記セラミック複合材料において、ケイ素が４０から５０重量％、アルミニウムが２５から３５重量％、鉄が５から１５重量％、カルシウムが５から１０重量％、チタン及びカリウムが１から５重量％、硫黄、ストロンチウム、バナジウム及びイットリウムが０．０１から１重量％含まれている第五の発明に記載のセラミック材料を提供する。第七の発明は、さらにホウ素、リチウム、炭素、酸素、窒素のいずれか一以上を含む第四から第六のいずれか一に記載のセラミック材料を提供する。第八の発明は、ホウ素を１から４％、リチウムを１から２％、炭素を０．１から４％、酸素を２から５％、窒素を０．１から４％含む第四から第六のいずれか一に記載のセラミック材料を提供する。【０００９】
第九の発明は、第一から第八のいずれか一の発明のセラミック材料を粒径が１μｍ以上５μｍ以下の粒状としたものを９０重量％以上含むセラミック粉末を提供する。第十の発明は、第一から第八のいずれか一の発明のセラミック材料を粒径が１０ｎｍ以上１００ｎｍ以下の粒状としたものを９０重量％以上含むセラミック粉末を提供する。第十一の発明は、第一から第八のいずれか一の発明のセラミック材料を原材料として利用した布類を提供する。第十二の発明は、第一から第八のいずれか一の発明のセラミック材料を原材料として利用したアクセサリーを提供する。第十三の発明は、第十の発明のセラミック粉末を利用した化粧品を提供する。第十四の発明は、第九又は第十の発明のセラミック粉末を利用した液体用フィルターを提供する。
【発明の効果】
【００１０】
本発明のセラミック材料及びそれを利用した製品については、健康改善に有効な効果として以下の３つが主に挙げられる。【００１１】
第一の効果は赤外線輻射作用である。本発明のセラミック材料は、８０％以上の赤外線輻射率を有することで、血行を促進させ、新陳代謝を活発にさせる。【００１２】
第二の効果はフリーラジカル除去効果である。フリーラジカルのうち、スーパーオキシドアニオンラジカルとヒドロキシラジカルは生体の代謝副産物であり、腫瘍など多くの疾病及び老化の重要な原因となる。本発明のセラミック材料は、これらのフリーラジカルを除去する効果を有することが解明され、各種の疾病や老化を防ぐことができると考えられる。【００１３】
第三の効果は水伝導率を下げることである。水に含まれるイオンは生体にさまざまな悪影響を及ぼす。本発明のセラミック材料を用いて水を浄化することにより、清浄な水を得ることができ、健康の改善に役立つ。
【発明を実施するための最良の形態】
【００１４】
以下に本発明を実施するための最良の形態を説明する。なお、本発明はこれら実施の形態に何ら限定されるものではなく、その要旨を逸脱しない範囲において、種々なる態様で実施しうる。【００１５】
実施形態１は、主に請求項１、２、３、４、５、６、７及び８について説明する。実施形態２は、主に請求項９及び１０について説明する。実施形態３は、主に請求項１１、１２、１３及び１４に関する。【００１６】
<実施形態１>
<実施形態１：概念>
本実施形態のセラミック材料は、遠赤外線輻射効果、フリーラジカル除去効果、水の伝導率を低下させる効果を有する製品の原材料となる物質に関する。【００１７】
<実施形態１：構成>
本実施形態のセラミック材料は、ＳｉＯ２、Ｎａ６Ａｌ６Ｓｉ１０Ｏ３２・１２Ｈ２Ｏ、ＫＣａ（Ｓｉ５Ａｌ３）Ｏ１６・６Ｈ２Ｏ、及びＫＡｌ２Ｓｉ３ＡｌＯ１０（ＯＨ）２で表される４種類の結晶から構成される。【００１８】
ＳｉＯ２、Ｎａ６Ａｌ６Ｓｉ１０Ｏ３２・１２Ｈ２Ｏ、ＫＣａ（Ｓｉ５Ａｌ３）Ｏ１６・６Ｈ２Ｏ、ＫＣａ（Ｓｉ５Ａｌ３）Ｏ１６・６Ｈ２Ｏ、及びＫＡｌ２Ｓｉ３ＡｌＯ１０（ＯＨ）２の日本語名はそれぞれ、石英、ゼオライト、灰十字沸石、白雲母という。これらの結晶は単結晶として存在しても良いし、多結晶として存在しても良い。【００１９】
本実施形態のセラミック材料は、さらにトルマリンを含んでいることが好ましい。トルマリンとは、別名を電気石といい、一般的な化学式で、ＷＸ３Ｂ３Ａｌ３（ＡｌＳｉ２Ｏ９）３（Ｏ，ＯＨ，Ｆ）４（Ｗ＝Ｎａ、Ｃａ、Ｘ＝Ａｌ、Ｆｅ３＋、Ｌｉ、Ｍｇ、Ｍｎ２＋）で表される。トルマリンの化学式としては例えば、ＣａＦｅ３Ａｌ６（ＢＯ３）３Ｓｉ６Ｏ１８（ＯＨ）４で表されるものがある。【００２０】
図２５は、本実施形態のセラミック材料のＸ線回折データの一例である。セラミック材料は測定前に乳鉢で粉砕後、試料板に圧縮充填しＸ線回折分析に用いた。得られたＸ線回折データをＩＣＣＤカードと照合し、セラミック材料に含有される結晶の同定を行った。その結果、ＳｉＯ２、Ｎａ６Ａｌ６Ｓｉ１０Ｏ３２・１２Ｈ２Ｏ、ＫＣａ（Ｓｉ５Ａｌ３）Ｏ１６・６Ｈ２Ｏ、及びＫＡｌ２Ｓｉ３ＡｌＯ１０（ＯＨ）２の４種類の結晶が同定された。また、Ｘ線回折データの強度から、これらの結晶は上述した順に多く含まれているものと考えられる。【００２１】
図２６は、図２５のＸ線回折データをトルマリンに着目して解析した結果である。この結果から、本実施形態のセラミック材料にはトルマリンも含まれている可能性がある。ただし、ここで用いたトルマリンのＩＣＣＤデータは現在では削除されているため、信頼度が高いとはいえない。仮にトルマリンが含まれているとした場合、後述する蛍光Ｘ線回折データ（図１）との整合性から、トルマリンの化学式は、ＣａＦｅ３Ａｌ６（ＢＯ３）３Ｓｉ６Ｏ１８（ＯＨ）４で表されると考えられる。【００２２】
なお、本実施形態のセラミック材料は、上述した結晶だけでなく、他の成分を含んでいても良い。他の成分は結晶として存在するだけでなく、アモルファスなど結晶ではない形態で存在していても良い。このような場合には、Ｘ線回折では含有成分が特定されないため、以下では本実施形態のセラミック材料を含有元素により特定する。【００２３】
本実施形態のセラミック材料は、主成分としてケイ素、アルミニウム、鉄、カルシウム、チタン及びカリウムを含む。これらの元素はセラミック材料の結晶構造を特定するための構成要素となるものである。これらの元素は、単体として存在していても良いし、他の元素と化合物を形成して存在していても良い。【００２４】
また、本実施形態のセラミック材料は、副成分として硫黄、ストロンチウム、バナジウム及びイットリウムを含んでいても良い。これらの元素は、セラミック材料の結晶構造を特定する構成要素となるものではないが、結晶に微量に添加することで物質の特性を変化させるものである。したがって、副成分となる元素は単体として存在するよりも、他の結晶の一部を置換する形で存在することが多い。【００２５】
また本実施形態のセラミック材料において、ケイ素が４０から５０重量％、アルミニウムが２５から３５重量％、鉄が５から１５重量％、カルシウムが５から１０重量％、チタン及びカリウムが１から５重量％、硫黄、ストロンチウム、バナジウム及びイットリウムが０．０１から１重量％含まれていることがより好ましい。このような構成比としたのは、本発明の目的とする効果が実験で確認されたセラミック材料は、上記構成比の範囲に含まれるからである。【００２６】
また、本実施形態のセラミック材料はさらにホウ素、リチウム、炭素、酸素、窒素のいずれか一以上を含んでいても良い。この場合、全重量に対する含有率は、ホウ素を１から４％、リチウムを１から２％、炭素を０．１から４％、酸素を２から５％、窒素を０．１から４％とするのが好ましい。このような構成比としたのは、本発明の目的とする効果が実験で確認されたセラミック材料は、上記構成比の範囲に含まれるからである。【００２７】
図１に本実施形態のセラミック材料の含有元素を、蛍光Ｘ線により測定した結果を示す。測定に用いた試料は、前処理としてでんぷんを用いてディスク状に成型した。測定した元素の範囲は、ナトリウム（原子番号１１）からウラン（原子番号９２）までである。蛍光Ｘ線の測定結果から、構成元素の含有量を分析した結果を図２に示す。なお、この測定に用いたセラミック材料は、本実施形態の一態様であって、製造条件が異なれば、構成元素の比率は多少変動する。この結果によるとＸ線回折データでは現れていたＮａ元素が検出されなかった。この理由は、蛍光Ｘ線分析ではＮａ元素の検出感度が低いためであると考えられる。【００２８】
本実施形態のセラミック材料を利用した製品としては、後述する布類、アクセサリー、化粧品及び液体用フィルターの他に、アイマスク、携帯電話の電磁波遮蔽シート、建築材料、自動車の車体、電子機器の部品、及び筐体等金属材料などさまざまな利用形態がある。【００２９】
<実施形態１：製造方法>
本実施形態のセラミック材料を得るためには、さまざまな製造方法がある。その一例を以下に示す。【００３０】
Ｓｉを４０％から４５％、Ａｌを２５％から３０％、Ｆｅを８％から１０％、Ｃａを８．４％、Ｔｉを２．４％、Ｋを２．３%,Ｓを０．８８％、Ｓｒを０．２７％、Ｖを０．１４％、Ｙを０．０３％の割合で調合する。この際に不可避的不純物が混入することは許容される。そして、密閉容器中にて徐々に昇温し溶解させる。このとき融点の低い物質が蒸散しないように容器を構成する。さらにＢ（ホウ素）、Ｌｉ（リチウム）、Ｃ（炭素）、Ｏ（酸素）、Ｎ（窒素）のいずれか一以上を上記に含むように構成してもよい。これらの割合はホウ素を１から４％、リチウムを１から２％、炭素を０．１から４％、酸素を２から５％、窒素を０．１から４％とするのが好ましい。【００３１】
また、その加熱溶解させる温度条件としては、７００℃〜１２００℃が最適である。また、これらの材料を複合材料から調達する場合には、それらを１から５μｍに粉砕して前記重量比で加熱溶解するのが最適である。例えば、Ａｌとホウケイ酸塩が混ざった結晶材料を利用することも可能である。【００３２】
<実施形態１：効果>
本実施形態のセラミック材料の効果を調べるため、以下のような実験を行った。いずれの実験においても、Ａ、Ｂ及びＣの３種類のセラミック材料を用いた。Ａ，Ｂ及びＣはそれぞれ異なる原料及び製造方法にて製造されたセラミック材料を表す。これらのセラミック材料を蛍光Ｘ線分析により含有元素の定量分析を行った結果、いずれもケイ素が４０から５０重量％、アルミニウムが２５から３５重量％、鉄が５から１５重量％、カルシウムが５から１０重量％、チタン及びカリウムが１から５重量％、硫黄、ストロンチウム、バナジウム及びイットリウムが０．０１から１重量％含まれていることがわかっている。【００３３】
（赤外線輻射効果）
本実施形態のセラミック材料の生物学的作用を探索するため、原料の赤外線輻射効果の測定を行った。各試料の黒体に対する輻射率の実験結果を表１に示す。いずれの試料においても測定した赤外線の波長領域は８〜１４μｍである。
【表１】
2007072573.tif 000003
【００３４】
この表からわかるように、いずれの試料においても赤外線の輻射率は０．８以上であり、十分な赤外線輻射効果を有することがわかった。【００３５】
（フリーラジカル除去効果）
本実施形態のセラミック材料のヒドロキシラジカル（ＯＨ−）とスーパーオキシドラジカル（Ｏ２−）に対する除去効果を測定した。【００３６】
セラミック材料を溶液中に均一に分散させるために、０．２％のＣＭＣ（Sodium carboxy Methyl cellulose）に溶かして、異なる濃度の懸濁液を調整した。次にデオキシリボース法を用いて、ピンク色の溶液を生成した。溶液中に存在するヒドロキシラジカルの濃度が高いほど、溶液の透明度は低くなるので、光学濃度を測定することにより、ヒドロキシラジカルの濃度変化を推測することができる。図３にセラミック材料Ａ〜Ｃの濃度を変化させたときの光学濃度の測定結果を示す。また、スーパーオキシドラジカルの濃度は、キサンチンオキシターゼ法を用いて、上記方法と同様に光学濃度を測定した（図４）。【００３７】
これらの実験結果から、溶液中におけるセラミック材料の濃度が高いほど光学濃度が低くなることがわかる。このことは、溶液中におけるセラミック材料がヒドロシキラジカル及びスーパーオキシドラジカルを減少させることにより、光学濃度を低下させたためであると考えられる。したがって、本実施形態のセラミック材料により、フリーラジカルであるヒドロキシラジカル（ＯＨ−）とスーパーオキシドラジカル（Ｏ２−）を除去することができることがわかった。【００３８】
（水伝導率を低くする効果）
本実施形態のセラミック材料が水の電気伝導率に与える影響を調べた。水道水５ｍ?にセラミック材料を２ｍｇ混合し、１５分間放置した後上澄みをミリポアフィルター（孔径０．２２μｍ）により濾過した。そして、セラミック材料を混合する前の水道水と、濾過した後の水の伝導率を測定した。また、ミリポアフィルターによる濾過が水の伝導率に与える影響も考慮し、水道水にセラミック材料を混合せず、ミリポアフィルターにより濾過し、濾過前と濾過後の電気伝導率をそれぞれ測定した。図５に濾過前の伝導率に対する濾過後の電気伝導率を示す。セラミック材料Ａ及びＣに関しては、水道水と比較して明らかに電気伝導率が低下していることから、本実施形態のセラミック材料は水の電気伝導率を低下させる効果があることがわかる。【００３９】
また、図６に異なる温度で加熱処理されたセラミック材料が、水の電気伝導率に与える影響を、図５に示した実験と同様の方法で行った。この結果から、２００℃で加熱処理されたセラミック材料が最も水の電気伝導率を低下させる効果が強いことがわかる。これらの結果から、本実施形態のセラミック材料は、水に含まれるイオンを減少させる効果があることがわかる。【００４０】
水に含まれるイオンにはカルシウムイオンやマグネシウムイオンなどがある。これらのイオンが多く含まれると、石鹸の泡立ちが悪くなり、洗浄力を低下させる原因となる。また、これらのイオンが含まれた水を飲むことにより、胃腸を害して下痢を引き起こすこともある。本実施形態のセラミック材料を用いて水を浄化すれば、上記のような弊害を取り除くことができる。【００４１】
（急性毒性測定）
本実施形態のセラミック材料が生体にとって安全な製品であるかどうかを調べるため、生物体への急性毒性作用を調べた。【００４２】
実験動物として昆明種のマウス（♂、２０±２Ｋｇ）を用いた。セラミック材料と０．２％のカルボキシメチルセルロースを混和したものを挽き、それらが浮遊している状態の溶液を生成した。この溶液をマウスの胃に直接注入し、１週間の間マウスの死亡を観測した。セラミック材料の投与量（ｇ／ｋｇ）に対するマウスの死亡率を表２に示す。この結果、セラミック材料の投与によりマウスの死亡は確認されなかった。したがって、本実施形態のセラミック材料の生物体に対する毒性はきわめて小さく、安全性を有していることが明らかとなった。
【表２】
2007072573.tif 000004
【００４３】
<実施形態２>
<実施形態２：概念>
本実施形態は、実施形態のセラミック材料を粉砕したセラミック粉末に関する。【００４４】
<実施形態２：構成>
本実施形態のセラミック粉末は、粒度の荒いセラミック粉末と粒度の細かいセラミック粉末に分けられる。セラミック粉末の製造方法としては、例えば、実施形態１のセラミック材料を振動ミルにより粉砕する方法がある。振動ミルは、粉砕室にセラミック材料と球形あるいは円柱形等の粉砕用媒体（以下、「玉石」という）を混合して適当な振動（振幅及び振動数）を与え、セラミック材料と玉石同士の衝突による衝撃力を利用して粉砕させるものである。得られた粉末を所定の孔径を有するフィルターにより分離し、所望の粒度を有する粉末を得ることができる。あるいは、水中の沈降速度の差を利用することで、粉末を粒度別に分離することもできる。【００４５】
粒度の粗いセラミック粉末は、実施形態１のセラミック材料を粒径が１μｍ以上５μｍ以下の粒状としたものを９０重量％以上含むものである。粒度の荒いセラミック粉末は、主に液体用のフィルターなどに用いられる。【００４６】
粒度の細かいセラミック粉末は、実施形態１のセラミック材料を粒径が１０ｎｍ以上１００ｎｍ以下の粒状としたものを９０重量％以上含むものである。粒度の細かいセラミック粉末は、主に化粧品に用いられる。【００４７】
<実施形態２：効果>
本実施形態のセラミック粉末は、粉状であるため表面積が大きく、他の物質と反応しやすい。したがって、実施形態１で挙げた効果のうち特に、フリーラジカル除去効果、水の伝導率を低下させる効果については、より顕著に発現される。【００４８】
<実施形態３>
<実施形態３：概念>
本実施形態は、実施形態のセラミック材料又はセラミック粉末を利用した製品に関する。【００４９】
<実施形態３：構成>
本実施形態の布類及びアクセサリーは、実施形態１のセラミック材料を原材料として利用したものである。また、本実施形態の液体用フィルターは、実施形態１のセラミック粉末を利用したものである。また、本実施形態の化粧品は、実施形態１の粒度の細かいセラミック粉末を利用したものである。【００５０】
本実施形態の布類は、例えば、不織布に実施形態１のセラミック材料を噴霧器で吹き付けることにより得られる。本実施形態の布類の利用形態としては、例えばベッドパッドや携帯電話の電磁波遮蔽シートなどが挙げられる。【００５１】
本実施形態のアクセサリーとしては、例えば、ブレスレット、ネックレス、指輪、腕時計などである。これらのアクセサリーは身体に直接接触するので、実施形態１で示した効果が得られやすい。【００５２】
これらのアクセサリーの製造方法は、例えば、原料となる金属の溶融液に本実施形態のセラミック材料を混入し、固化した材料を加工してアクセサリーとするものである。また、アクセサリーの原料となる金属を加工した後に、本実施形態のセラミック材料を埋め込んで接着させても良い。【００５３】
<実施形態３：効果>
（赤外線輻射効果）
本実施形態の布類（不織布）の赤外線輻射作用を測定した。表３に本実施形態のセラミック材料を利用した不織布（不織布１）と、本実施形態のセラミック材料を利用していない不織布（不織布２）の赤外線輻射率を示す。赤外線の波長はいずれも８〜１４μｍで測定を行った。この結果、セラミック材料を不織布に塗付した場合、高い赤外線輻射率を示すことがわかった。
【表３】
2007072573.tif 000005
【００５４】
（血液流動指数に対する効果）
血液流動指数についての、本実施形態の製品（ブレスレット、ネックレス、指輪、腕時計、ベッドパッド）の個体群に対する効果の解明を行った。被験者は年齢別に、１８〜２５歳の男女各６人の若年層グループと、４５〜６０歳の男性８人女性１２人の中高年層グループに分けた。中高年層グループはその大半が、高血圧、高脂血症、腫瘍、心筋梗塞、真性糖尿病などの異なる疾患を持っていた。まず被験者の採血を行い、その後被験者に上記各製品を渡した。４ヵ月後再度同じ条件、時刻に再度被験者の採血を行った。被験者の持つ既往症に対する治療計画は以前と同様であり、治療薬の服用は継続され、また他の薬を服用することはなかったので、測定時に使用された製品のみが測定に唯一影響を与える要因であった。【００５５】
図７〜１５に製品着用前と着用後の血液流動指数の結果を示す。これらの結果から、本実施形態の製品を使用することにより、ほとんどのグループにおいて全血粘度（血液の流れにくさ）が低下することがわかった。したがって、本実施形態のブレスレット、ネックレス、指輪、腕時計、ベッドパッドを使用することにより、血行を促進することができると考えられる。【００５６】
（血液生化学指数に対する効果）
血液生化学指数についての、本実施形態の製品（ブレスレット、ネックレス、指輪、腕時計、ベッドパッド）の個体群に対する効果の解明を行った。被験者及び実験方法は血液流動学的効果の場合と同様である。図１６〜２４に製品着用前と着用後の血液生化学的検査の結果を示す。これらの図において、ＧＰＴはグルタミン酸ピルビン酸トランスアミナーゼを表し、ＧＯＴはグルタミン酸オキザロ酢酸トランスアミナーゼを表す。【００５７】
これらの結果から次のことが言える。（１）どのグループにおいても、肝機能を反映するＧＰＴと、心臓に関与するクレアチンキナーゼの数値が減少した。（２）若年男性及び腕時計グループを除いて、殆どの被験者において高脂血症に関与する総コレステロール値が減少した。（３）全てのグループにおいて真性糖尿病に関与するブドウ糖値が減少した。以上の結果から、本実施形態のブレスレット、ネックレス、指輪、腕時計、ベッドパッドは、一定程度で心機能及び肝機能を改善し、高脂血症及び真性糖尿病の改善に役立つことがわかった。
【図面の簡単な説明】
【００５８】
【図１】実施形態１のセラミック材料の蛍光Ｘ線測定結果。
【図２】実施形態１のセラミック材料の元素含有量分析結果。
【図３】ヒドロキシラジカルの除去効果を表したグラフ。
【図４】スーパーオキシドアニオンラジカルの除去効果を表したグラフ。
【図５】セラミック材料による水道水伝導率の変化。
【図６】異なる温度で加熱処理されたセラミック材料による水道水伝導率の変化。
【図７】実施形態３の製品による中年男性グループの血液流動学的効果。
【図８】実施形態３の製品による中年女性グループの血液流動学的効果。
【図９】実施形態３の製品による若年男性グループの血液流動学的効果。
【図１０】実施形態３の製品による若年女性グループの血液流動学的効果。
【図１１】実施形態３の製品によるブレスレットグループの血液流動学的効果。
【図１２】実施形態３の製品によるネックレスグループの血液流動学的効果。
【図１３】実施形態３の製品による指輪グループの血液流動学的効果。
【図１４】実施形態３の製品による腕時計グループの血液流動学的効果。
【図１５】実施形態３の製品によるベッドパッドグループの血液流動学的効果。
【図１６】実施形態３の製品による中年男性グループの血液生化学的効果。
【図１７】実施形態３の製品による中年女性グループの血液生化学的効果。
【図１８】実施形態３の製品による若年男性グループの血液生化学的効果。
【図１９】実施形態３の製品による若年女性グループの血液生化学的効果。
【図２０】実施形態３の製品によるブレスレットグループの血液生化学的効果。
【図２１】実施形態３の製品によるネックレスグループの血液生化学的効果。
【図２２】実施形態３の製品による指輪グループの血液生化学的効果。
【図２３】実施形態３の製品による腕時計グループの血液生化学的効果。
【図２４】実施形態３の製品によるベッドパッドグループの血液生化学的効果。
【図２５】実施形態１のセラミック材料のＸ線回折データ。
【図２６】実施形態１のセラミック材料のＸ線回折データ。
【図１】
2007072573.tif 000006
【図２】
2007072573.tif 000007
【図３】
2007072573.tif 000008
【図４】
2007072573.tif 000009
【図５】
2007072573.tif 000010
【図６】
2007072573.tif 000011
【図７】
2007072573.tif 000012
【図８】
2007072573.tif 000013
【図９】
2007072573.tif 000014
【図１０】
2007072573.tif 000015
【図１１】
2007072573.tif 000016
【図１２】
2007072573.tif 000017
【図１３】
2007072573.tif 000018
【図１４】
2007072573.tif 000019
【図１５】
2007072573.tif 000020
【図１６】
2007072573.tif 000021
【図１７】
2007072573.tif 000022
【図１８】
2007072573.tif 000023
【図１９】
2007072573.tif 000024
【図２０】
2007072573.tif 000025
【図２１】
2007072573.tif 000026
【図２２】
2007072573.tif 000027
【図２３】
2007072573.tif 000028
【図２４】
2007072573.tif 000029
【図２５】
2007072573.tif 000030
【図２６】
2007072573.tif 000031
【国際調査報告】
2007072573.tif 000032
2007072573.tif 000033
2007072573.tif 000034
2007072573.tif 000035